FR 2521854 A1 19830826 FR 8302685 A 19830218 L'invention se rapporte à une serviette hygié- nique ayant une haute capacité d'absorption des liquides et un excellent toucher de la peau. Les serviettes hygiéniques classiques comnpren- nent un agent absorbant composé de pulpe de coton (de laine), de papier absorbant ou analogue, d'une couche étanche disposée sous et sur les côtés dudit agent absor- bant et d'une couche de recouvrement de tissu non-tissé. Comme tissu non-tissé formant la couche de re- couvrement de ces serviettes hygiéniques connues, il était classique de faire appel à des tissus non-tissés obtenus par voie humide ou par voie sèche Cependant, les tissus non-tissés obtenus par voie humide ont une texture dense et présentent une répulsion pour l'eau, parce qu'ils contiennent des fibres ou un liant hydrophobes qui s'y trouvent mélangés, de sorte qu'ils ne donnent pas entière satisfaction quant à la propriété d'absorption du sang. Dans le cas de tissus non-tissés obtenus par voie sèche, parce qu'ils utilisent un liant pour fixer les fibres hy- drophiles, ces tissus présentent aussi une répulsion pour l'eau qui ne les rend pas complètement satisfaisants pour l'absorption du sang, comme dans le cas des tissus non- tissés obtenus par voie humide. Pour ces raisons, dans l'usage pratique de ces serviettes hygiéniques classiques, si le sang s'épanche du corps à une vitesse élevée, il tend à s'écouler le long de la surface supérieure de la serviette avant qu'il ne soit absorbé à l'intérieur de celle-ci, causant par là la fuite du sang au-delà des bords latéraux de la serviet- te hygiénique. Aussi, dans certains cas, une partie du sang effluent, une fois qu'il a été absorbé dans la serviette, peut être chassée de celle-ci à travers sa couche super- ficielle du fait de la pression du poids du corps de l'uti- lisatrice sur la serviette, causant par là le mouillage de la peau de l'utilisatrice et rabaissant la sensation de bien-être et le sentiment de sécurité qui sont désirés quand on porte des serviettes hygiéniques Afin de ré- duire à un minimum le "retour" ou la "réhumectation" du sang, des tentatives ont été faites pour rendre le tissu non-tissé de la couche de recouvrement hydrophobe Par exemple, on a proposé d'utiliser des fibres synthétiques hydrophobes comme partie des fibres constitutives du tis- su non-tissé Cela peut améliorer considérablement le "retour" du sang ou le phénomène de suintement, mais en raison de la répulsion du tissu pour l'eau, la capacité d'absorption de la serviette pour le sang effluent est sérieusement diminuée et la serviette ne peut plus être sûre contre la fuite latérale du sang. Ainsi qu'il a été dit ci-dessus, il est désiré que la serviette hygiénique puisse satisfaire aux deux exigences, à savoir qu'elle doit être capable d'absorber rapidement le sang effluent et doit aussi être capable d'empêcher le sang absorbé d'être chassé sous la pression du poids du corps de l'utilisatrice Diverses améliora- tions telles que l'application de divers types de poly- mères absorbeurs de liquides comme agents absorbants ont été décrites et utilisées dans la pratique dans les ser- viettes hygiéniques du commerce, mais il n'existe pas en- core de serviette hygiénique qui puisse satisfaire les deux exigences d'absorption rapide (sécurité contre la fuite latérale) et d'inhibition du "retour" du liquide précédemment absorbé. Les inventeurs ont poursuivi des études dans ce sens dans la recherche d'une serviette hygiénique qui puisse satisfaire simultanément les deux exigences ci- dessus mentionnées, lesquelles impliquent des considéra- tions contradictoires, et ont découvert la présente in- vention en conséquence de ces études. La présente invention procure une serviette hygiénique dans laquelle la couche de recouvrement est composée 1) de 30 à 80 % en poids de fibre fusible à la chaleur qui est fusible à 90 à 140 'C et 2) de 70 à 20 % en poids de fibre hydrophobe qui n'est pas fusible à une température audessous de 140 'C, ladite couche de recou- vrement étant prévue sur au moins la portion de la sur- face de la serviette hygiénique qui touche la peau de l'utilisatrice, ladite couche de recouvrement étant spé- cifiquement conçue pour avoir une épaisseur de 0,5 à 1,2 mm sous une charge de 1 g/cm 2 et une épaisseur de 0,2 à 0,6 mm sous une charge de 5 g/cm 2 et consistant essentiellement en une première couche ou strate qui touche la peau de l'usagère et une seconde couche ou strate disposée à l'intérieur de ladite première cou- che, le rapport de poids de ladite fibre fusible à la chaleur à ladite fibre hydrophobe étant de 50/50 à 100/0 dans la première couche et de 20/80 à 60/40 dans la se- conde couche. En ce qui concerne la fibre fusible à la cha- leur utilisée dans cette invention, il est fondamentale- ment possible d'utiliser tout type de fibre convenable qui fond en partie ou entièrement quand il est exposé à une température de 90 à 1400 C de façon à manifester son adhésivité, mais habituellement une fibre mixte poly- éthylène/polypropylène, une fibre mixte polyester/poly- propylène de bas point de fusion ou une fibre similaire est préférée. Comme fibre hydrophobe ne fondant pas à une température au-dessous de 140 'C, on peut utiliser des fibres synthétiques classiques, de préférence des fibres d'oléfine, telles que fibres de polyéthylène ou de poly- propylène, ou des fibres de polyester, des fibres de polyamide et des fibres d'acrylonitrile Parmi ces fibres, les fibres d'oléfine sont les préférées en raison de leur prix peu élevé. En ce qui concerne la dimension de la fibre utilisée dans cette invention, la fibre fusible à la chaleur peut avoir une finesse dans la gamme de 1, 5 à 6 deniers, mais une finesse de fibre dans la gamme d'envi- ron 1,5 à 3 deniers est préférée compte tenu du fait que la fibre fusible à la chaleur est utilisée comme consti- tuant principal de la première couche (sur le côté de la serviette qui touche la peau de l'utilisatrice), c'est- à-dire à un endroit o l'on attache de l'importance à la sensation et au toucher de la première couche. En ce qui concerne la fibre hydrophobe, sa fi- nesse se situe de préférence dans la gamme de 1,5 à 3 de- niers pour la même raison (bon toucher, bonne sensation). La structure du tissu de recouvrement est de préférence telle que la seconde couche est plutôt faible- ment liée à la première couche En ce qui concerne l'é- paisseur du tissu de recouvrement non-tissé, il convient pour l'objet de cette invention d'utiliser un tissu de recouvrement non-tissé qui ait une épaisseur de 0,2 à 0,6 mm sous une charge de 5 g/cm 2 et une épaisseur de 0,5 à 1,2 mm sous une charge de 1 g/cm Un tissu de recouvrement non-tissé ayant une épaisseur de moins de 0,2 mm sous une charge de 5 g/cm 2 et une épaisseur de moins de 0,5 mm sous une charge de 1 g/cm serait trop mince et les couches seraient liées l'une à l'autre dans un état dense qui serait dépourvu de la sensation désirée de grand volume et de plénitude, de sorte que ce tissu serait médiocre quant à la sensa- tion, au toucher et à la douceur et présenterait aussi une plus grande possibilité de retour ou de suintement du sang une fois qu'il aurait été absorbé dans la ser- viette. Les tissus de recouvrement non-tissés ayant une épaisseur de plus de 0,6 mm sous une charge de 5 g/cm 2 et une épaisseur de plus de 1,2 mm sous une charge de 1 g/cm 2 seraient aussi indésirables pour les raisons suivantes. En premier lieu, quand un tissu non-tissé re- tient une épaisseur de plus de 0,6 mm sous une charge de g/cm 2, ce tissu non-tissé est lié pour être très dur et naturellement ce tissu non-tissé aura une épaisseur de plus de 0,5 mm lorsqu'il est placé sous une charge de 1 g/cm En second lieu, quand ce tissu a une épaisseur excédant 1,2 mm sous une charge de 1 g/cm, ce tissu n'est pas très différent d'un simple agrégat de fibres sous l'angle de la texture et il ne sera pas capable de résister à un frottement physique dans l'usage réel. Le tissu de recouvrement non-tissé utilisé dans cette invention, qui a une épaisseur de 0,2 à 0,6 mm sous une charge de 5 g/cm et une épaisseur de 0,5 à 1,2 mm sous une charge de 1 g/cm 2, est excellent quant à la sensation, particulièrement quant au toucher et à la douceur, ceci étant dû, pour une part, à la faible liai- son de la seconde couche à la première Cela peut prove- nir de la différence d'épaisseur sous les deux différen- tes charges ( 1 g/cm et 5 g/cm 2) Aussi, quand le sang absorbé par l'agent absorbant dans la serviette est chas- sé pour exsuder à la surface de la serviette à travers ledit tissu nontissé sous une certaine pression, il ne sera pas permis à ce sang de s'écouler directement à la surface, du fait de l'épaisseur du tissu de recouvrement qui est retenue sous la charge de 5 g/cm, assurant ainsi une amélioration de la serviette hygiénique de cette in- vention quant aux propriétés de viscosité réduite et de bien-être dans l'usage. De plus, la couche de recouvrement de la ser- viette hygiénique de cette invention a un avantage supplé- mentaire en ce que le peluchage dû au frottement physique pendant l'usage est réduit à un minimum en raison de la liaison solide et sûre des fibres de la couche la plus extérieure (première couche) qui est principalement com- posée de fibres fusibles à la chaleur ( 50-100 % en poids). Cependant, parce que la première couche est principalement composée de fibres fusibles à la chaleur, la surface du tissu de recouvrement de la serviette hy- giénique de cette invention a une tendance à durcir et, par suite, à diminuer le bien-être quand son poids par unité de surface (poids par mètre carré de superficie) augmente Par conséquent, il est désirable que la pre- mière couche ait un poids par unité de surface de 5 à g/m 2 En ce qui concerne la seconde couche, parce que la proportion de fibres fusibles à la chaleur dans cette couche est aussi basse que 20 à 60 t en poids et aussi parce que les fibres de cette couche sont plutôt faible- ment liées, il est désirable que la seconde couche ait un poids par unité de surface de 8 à 25 g/m Le tissu de recouvrement non-tissé de la ser- viette hygiénique de cette invention peut être produit, par exemple, de la façon suivante. Tout d'abord, un tissu d'un agrégat de fibres qui sert de première couche (couche la plus extérieure) est formé en utilisant un procédé de cardage de fibre textile classique et ensuite un tissu d'un autre agrégat de fibres qui sert de seconde couche et dans lequel les fibres sont arrangées selon une configuration partielle- ment en désordre et partiellement orientée est superposé sur ladite première couche avec un support réticulaire au-dessous, puis on fait passer de l'air chaud à travers le tissu du côté de la seconde couche vers le côté de la première couche par une machine de traitement thermique du type à passage d'air chaud pour lier les deux couches l'une à l'autre L'air chaud a une température suffisam- ment élevée pour provoquer la fusion des surfaces des fibres fusibles à la chaleur, mais pas assez élevée pour faire fondre les fibres hydrophobes La température et la durée du chauffage sont contrôlées de telle sorte que les fibres fusibles à la chaleur ne sont pas fon- dues complètement, mais bien plutôt retiennent leur in- tégrité structurale fondamentale et se lient l'une à l'autre et aux fibres hydrophobes aux endroits o les fibres se touchent. La serviette hygiénique de cette invention n'est pas sujette à de quelconques restrictions spéci- fiques sur la construction et la configuration de son agent absorbant. Le dessin annexé est une vue en coupe trans- versale d'une serviette hygiénique selon l'invention. Ce dessin montre une forme de réalisation ty- pique de l'agent absorbant qui est fait de fibre de rayonne ou de coton 2, de pulpe de coton de laine 3, d'une couche polymère absorbante 4 et d'un papier absor- bant 5 Cependant, l'agent absorbant peut être composé de pulpe de coton de laine ou de papier absorbant seule- ment Le fond et les côtés de l'agent absorbant sont re- couverts par un papier ou pellicule imperméable à l'eau 6 La serviette hygiénique est recouverte par un tissu non-tissé 1 comme décrit ci-dessus Bien que dans la forme de réalisation de cette invention représentée, l'agent absorbant soit entièrement recouvert par le tis- su de recouvrement 1, il est possible aussi d'appliquer le tissu de recouvrement 1 de cette invention de façon qu'il ne recouvre que la surface de l'agent absorbant, tandis que les autres surfaces sont recouvertes par une couche dite sans fuites. L'invention sera décrite plus en détail dans ce qui suit en se référant à des exemples explicatifs spécifiques. Exemple 1. Des serviettes hygiéniques ayant une dimension de 75 x 195 mm ont été fabriquées en utilisant un tissu de recouvrement non-tissé 1, des fibres de rayonne 2 ( 0,3 g), un papier absorbant 5 ( 0,6 g), de la pulpe de coton (de laine) 3 ( 2,5 g) et une couche polymère absor- bante 4 (formée en intercalant un polymère de haute ca- pacité d'absorption d'eau entre des feuilles de papier absorbant; polymère absorbant: 0,3 g, papier absorbant: 0,6 g) ainsi que le montre le dessin Comme tissu de recouvrement 1, on a utilisé divers tissus non- tissés composés de diverses combinaisons de première et de se- conde couche formées en utilisant des matières fibreuses du commerce, comme l'indique le tableau 1. La distance (mm) du courant de liquide super- ficiel, la quantité réhumectée (g) et l'épaisseur de la serviette (mm) (sous charges) ont été mesurées par les méthodes suivantes. Ecoulement superficiel. On a fait tomber du sang de cheval exempt de fibrinogène d'une distance de 1 cm au-dessus de l'échan- tillon sur la surface supérieure de celui-ci, lequel était incliné suivant un angle de 450 par rapport à l'ho- rizontale On a mesuré la distance parcourue par le sang qui s'écoulait sur la surface supérieure du tissu non- tissé depuis l'emplacement o le sang était tombé sur l'échantillon jusqu'à l'emplacement o le sang avait été complètement absorbé La vitesse d'absorption est d'au- tant plus grande que la distance est plus courte, ce qui signifie une quartité réduite de sang ou pas de fuite de celui-ci. Réhumectation. 10 cm 3 de sang de cheval exempt de fibrinogène ont été absorbés dans chaque échantillon et après l'écou- lement d'une période de temps donnée, on appliqua la pression sur l'échantillon On a mesuré la quantité de sang qui suintait, c'est-à-dire qui avait été renvoyée à l'extérieur de la serviette échantillon depuis l'inté- rieur de celle-ci à travers le tissu non-tissé La vis- cosité de la surface de la serviette sera d'autant plus faible et, par suite, le bien-être d'autant meilleur que le suintement sera plus faible pendant l'usage. Epaisseur. feuilles de chaque serviette échantillon coupées à une dimension convenable ont été placées l'une sur l'autre On a mesuré l'épaisseur de la pile sous des charges respectives de 1 g/cm 2 et 5 g/cm 2 L'épaisseur de chaque feuille a été calculée à partir des résultats observés. T A BL EAU 1 ____ Première couche Seconde couche Poids Proportion Epaisseur Ecou Réhu- par de fibre lement mecta- Fibre Fibre Poids Fibre Fibre Poids unité fusible 2 2 super tion fusible hydrophobe par fusible hydrophobe par de à la I g/cm g/cm 2 ficiel à la unité à la unité surface chaleur h h chaleur de chaleur det Asurface surf ac E 1 5 d O 58/i:i 2ES 3 d pi' 2 ( 1 12 S/îi 20 g/sii 52 % 0,63,11 N 0 J 6 iniiîi2 Il iinn1 8 g 10010 20 % 80 % ES 1 5 ( 1 8 ES 3 d pi' 2 d 12 20 6 h 1 0,? 60 0,36 26 1,7 % 4 o O % 60 % IES 1 5 d ES 3 d Pi' 2 d 12 20 76 0,59 0,30 28 1,7 % 60 % 110 % ES l 5 d pi' 3 2 d 8 ES 3 ( 1 PP' 2 d 12 20 110 0,68 0, 111 26 4 7 (% 30 % 20 % 00 % ES 1 5 d 1 Pi'2 d 8 EIS 3 ( 1pi 2 ( 1 12 20 32 0,711 0,111 l 211 1,5 % 50 % 20 % 80 % ES 1 5 ( 1 5 ES 3 ( 1 Pl 2 ( 1 8 13 63 0,51 0,27 22 2)2 % i 10 % 60 % ES 1 5 d 1 10 ES 3 ( 1 Pi' 2 ( 1 18 28 61 0,96 0,51 2 4 1,8 % 'Io% 60 % _ _ _ _ _ _ _ _ FI LM Co -Ln % 09 % 001 9 2 1 ç 1 O O 9 1 O 119 O a 2 1 PE N PE 52 9 P 511 so % 09 % 011 %OE %OL 99 6 G'o 2910 eg oz ai Pq T,' l a PE 53 8 Pq T Sd PE sz % 09 %oi, %Oú %OL 9 6 ? 5410 ELIO E O? ET -PE '12-d Pú sz 8 PE ilsd Pú SI - % 09 % 011 %Oú %Oú 6 'l LZ ZII 4 O9910 29 OZ ZT P 51 T Ma PE 55, 9 ? 5,1 13, a PE ss % 09 %OZ % O ú %oi. en 52 6 O 21 10 011 oz ZT P 9 da ? 5,T sz 9 P 9 da Pú r 9 & T %oo %OZ % O ú % 01. 92 01110 Wo 011 O? ci Pú da 5 'T SS PE da K 52 %Do %OZ %OL 9 LZ G 1 o ELIO 011 oz El Pz da PE sa 8 Pa da P 5 'l SS %os % 09 %OL i T gz E 210 zçlo o 09 ET PZ da Pú sz PZ dd P 5 'l SS 'T lui 12illitiog,wttiglO %Eq Ut/2011 % 09 % 04 111/251 % 001 a PZ da Pú 53 a P 5,1 i le Co cm tn Cu ES 1 5 d Og An 2 ES 3 d AC #6 3 d 12 g/ni 2 20 S/M 2 611 % 0,59 mm 0,30 min 29 D'm 1 qs % 110 % 60 % Tp K 2 49 211 li 5 3 d 8 '2 P 3 d PP 2 d 12 20 58 0164 Ot % 30 % 70 % TP 3 d 8 TP 3 d PP 2 d 12 20 70 0,72 Or 53 23 116 % 50 % 50 % TV 3 d PP 2 d 8 TP 3 d PP 2 d 12 20 66 0168 0)li 4 28 1 6 % 40 % 30 % 70 % TP 3 d PP 2 d 8 '2 P 3 d PP 2 d 12 20 511 ot 73 0159 23 114 % 110 % 50 % 50 % Il S mixte polyéthylène/polypropylène mixte polyester/polypropylène de bas point de fusion de polypropylène de polyester nylon acrylique Renvois: 1 ES 2 TP 3 PP 4 PET NY 6 AC f ibre f ibre = f ibre f ibre f ibre f ibre r%) %A M-3 b Co Ln Exemple comparatif 1. Des serviettes hygiéniques ont été fabriquées de la même façon que dans l'exemple 1 en utilisant comme tissu de recouvrement non-tissé des tissus non-tissés qui étaient composés de diverses combinaisons de premiè- re et de seconde couche montrées dans le tableau 2 et dont les épaisseurs étaient en dehors de la gamme de cette invention L'écoulement superficiel et la réhumec- tation furent mesurés pour chacune de ces serviettes par les mêmes méthodes que dans l'exemple 1 Le tableau 2 donne les résultats. T A BL EAU 2 Première couche Seconde couche Poids Proportion Epài:sseur Ecou Réhu- par de fibre _________lemen mecta- Fibre Fibre Poids Fibre Fibre Poids unité fusible 2 2 super tion fusible hydrophobe par fusible hydrophobe par de à la Il g/cm 5 g/cm ficie à la unité à la unité surface chaleur hh surface surface_ _ _ _ _ _ _ _ _ _ _ _ _ _ _ _ ES 1 5 d 8 g/11 N 2ES 3 d PP 2 d 12 gtuii 220 g/m 252 % I 0,30 onun 1 0,17:nni28 inin2 9 g 1001 20 % 80 % ES 1 5 d -8 ES 3 d I'? 2 d 12 20 64 0,32 0,15 31 311 % 4 O % 60 % ES l 5 d -8 ES 3 d PP 2 d 12 20 76 0,31 0,10 27 217 % 60 % 'Io% ES 1 5 d PP 2 d 3 S d PP 2 d 8 il f 18 0,22 10 i 6 29 % 30 % IO% 60 % -____ 1162 Co Exemple comparatif 2. Des serviettes hygiéniques ont été fabriquées de la façon décrite dans l'exemple l en utilisant comme tissu de recouvrement des tissus nontissés à double S couche composés des première et seconde couche indiquées dans le tableau 3 avec des proportions de fibre fusible à la chaleur par rapport à la fibre hydrophobe se si- tuant en dehors de la gamme de cette invention L'écou- lement superficiel et la réhumectation furent mesurés par les méthodes de l'exemple 1 Le tableau 3 donne les résultats. T Ak B LEÉAU 3 Première couche Seconde couche Poids Proportion Epaisseur Ecou R 6 hu-, ___________ ______ par de fibre lement mecta- Fibre Fibre Poids Fibre Fibre Poids unité fusible 2 2 super tion fusible hydrophobe par fusible hydrophobe -par de à la I g/cm 5 gcm fie à la unité à la unité surface chaleur h h chaleur de chaleur de - surface jsurface ES 1 5 d PP' 2 d log/Ili 2Es 3 d P Pl 2 d og/'in 2 20 sn 23 % 0, 52 iiiiii O 123 itiiin 29 inni 213 % 85 % 30 % 10 % ES 1 5 d 1 10 ES 3 d Pi' 2 d 10 20 90 0,511 0120 314 2,9 %ï 80 % 20 % Es 1 5 d P Pl 2 d 8 ES 3 d PP' 2 d 10 20 33 0,149 0,18 26 2,8 % 80 % 50 % 50 % ES 1 5 d 1 PP 2 Exemple comparatif 3. Des serviettes hygiéniques ont été fabriquées de la même façon que dans l'exemple 1 en utilisant comme couche superficielle des tissus non-tissés à simple cou- che composés des fibres indiquées dans le tableau 4. L'écoulement superficiel et la réhumectation furent mesurés de la même façon que dans l'exemple 1 Le ta- bleau 4 donne les résultats. lFibreFibreFibre f PoidsEpaisseurEcouRihu- hydrophilehydrophobefusible 2 ar 2 lementmecta- l ch al uunité __ _d g 1 cm 2 5g/cm 2supertion ________ _______ ________ ____ __ _________lsurfae h h ficiel fl m3 d100 % Typeliant20 g/;îî 2 023 min 0 113 irnna 5 nmn3O g 3 _ 1 d70 % " 200,250,12833,2 R1 5 d70 %PP1 5 d30 % 20 0211Ot 15 923,3 R1 5 d70 % ES3 d30 % 20 0,230,15303 R 1 5 d70 % ES3 d30 % 20 0,380,2331 3,6 P? 1 5 d70 %ES3 d30 % 20 O t 230,15 2, 8 PP1 5 d50 %Es3 d50 % 20 0,250,16632 7 1 '? P1 5 d30 %ES3 d70 % 20 0,230,16 7 f 22,16 I PP1 5 d70 %E S3 d30 % 30 0,31O,259 Lil Renvoi # I fibre de rayonne. I'n r'a k Co Les résultats de l'exemple 1 et des exemples comparatifs 1- 3 montrent clairement que les serviettes hygiéniques produites en utilisant le tissu de recouvre- ment non-tissé de cette invention, présentent un écoule- ment du sang limité sur la surface et un suintement (re- tour) limité du sang absorbé précédemment à la surface, et sont aussi excellentes quant au bien-être pendant l'usage. Il est spécialement désiré sous l'angle de la faisabilité et du coût de l'équipement que la première couche soit entièrement composée de fibre fusible à la chaleur, parce qu'un simple tissu de fibre cardée peut être utilisé pour la production de la serviette. Il a été trouvé que, généralement, de bons ré- sultats sont obtenus lorsqu'on utilise, comme tissu de recouvrement, un tissu non-tissé à deux couches dans lequel la première couche est composée de fibre mixte de polyéthylène/polypropylène (ES) d'une finesse de 1,5 à 3 deniers et d'un poids par unité de surface de 7 à 9 g/mr 2, et la seconde couche d'un mélange de fibres de polypropylène (PP) d'une finesse de 2 deniers et d'un poids par unité de surface de 5 à 11 g/m 2, et de fibres mixtes de polyéthylène/polypropylène (ES) d'une finesse de 3 deniers et d'un poids par unité de surface de 3 à 8 g/m Les serviettes hygiéniques de l'exemple compa- ratif 1 montraient un résultat relativement bon sous l'angle de l'écoulement superficiel, mais elles étaient tout à fait insatisfaisantes quant au suintement et elles donnaient une sensation désagréable de viscosité superficielle Aussi, elles étaient généralement dures au toucher en comparaison du produit de cette invention. Les serviettes hygiéniques de l'exemple compa- ratif 2 montraient à peu près les mêmes résultats que ceux de l'exemple comparatif 1 sous l'angle de l'écoule- ment superficiel et du suintement, mais elles furent trouvées défectueuses quant au toucher, au peluchage et à la résistance. Il a été trouvé aussi qu'au cas o la propor- tion de fibre fusible à la chaleur est trop élevée dans l'une ou l'autre des première et seconde couches, la serviette obtenue a un toucher dur, alors que si la pro- portion de fibre fusible à la chaleur est très petite, * la serviette manque de résistance et tend à devenir pelu- cheuse et, dans le cas le plus défavorable, elle peut se déchirer par frottement physique pendant l'usage Cette proportion donne un effet particulièrement important sur le peluchage et le toucher de la première couche. REVENDICATIONS 1 Serviette hygiénique composée d'un agent absorbant intérieur ( 5) adapté pour absorber les pertes menstruelles et d'un tissu de recouvrement recouvrant au moins une surface dudit agent absorbant intérieur et adapté pour entrer en contact avec la peau de la per- sonne porteuse, caractérisée par le fait que ledit tissu de recouvrement a une structure à deux couches intégrée comprenant une couche extérieure ( 1) formant la surface qui est adaptée pour entrer en contact avec la peau de la personne porteuse et une couche intérieure ( 2) dispo- sée à l'intérieur de ladite couche extérieure, ledit tissu de recouvrement consistant essentiellement en 30 à 80 % en poids de fibres fusibles à la chaleur qui sont fusibles à une température de 90 à 1400 C et, par voie de conséquence, en 70 à 20 % en poids de fibres hydrophobes qui ne sont pas fusibles à une température au-dessous de 'C, ledit tissu de recouvrement ayant une épaisseur de 0,5 à 1,2 mm sous une charge de 1 g/cm 2 et une épais- seur de 0,2 à 0,6 mm sous une charge de 5 g/cm 2, le rap- port de poids desdites fibres fusibles à la chaleur aux- dites fibres hydrophobes dans ladite couche extérieure se situant dans la gamme de 50/50 à 100/0 et le rapport de poids desdites fibres fusibles à la chaleur auxdites fibres hydrophobes dans ladite couche intérieure se si- tuant dans la gamme de 20/80 à 60/40. 2 Serviette hygiénique suivant la revendica- tion 1, caractérisée en ce que ladite couche extérieure ( 1) a un poids par unité de surface de 5 à 15 g/m 2 et ladite couche intérieure ( 2) un poids Dar unité de sur- face de 8 à 25 g/m 2. 3 Serviette hygiénique suivant la revendica- tion 1, caractérisée en ce que lesdites fibres fusibles à la chaleur ont une finesse de 1,5 à 3 deniers et les- dites fibres hydrophobes une finesse de 1,5 à 6 deniers. 4 Serviette hygiénique suivant la revendica- tion 1, caractérisée en ce que lesdites fibres fusibles à la chaleur sont des fibres mixtes de polyéthylène/poly- propylène et lesdites fibres hydrophobes des fibres de polypropylène ou des fibres de polyester. Serviette hygiénique suivant la revendica- tion 1, caractérisée en ce que ladite couche extérieure ( 1) est composée de fibres mixtes de polyéthylène/poly- propylène de 1,5 denier et ayant un poids par unité de surface de 7 à 9 g/m 2 et ladite couche intérieure ( 2) d'un mélange de 3 à 8 g/m 2 de fibres mixtes de polyéthy- lène/polypropylène de 3 deniers et de 5 à 11 g/m 2 de fibres de polypropylène de 2 deniers. 6 Serviette hygiénique suivant la revendica- tion 2, caractérisée en ce que ladite couche extérieure ( 1) a un poids par unité de surface plus petit et con- tient une proportion de fibres fusibles à la chaleur plus élevée que ladite couche intérieure ( 2).